(57)【要約】【課題】積層接着および焼鈍して積層体を製造するに際し、積層体の表面に膨れが生じず、良好な積層体を製造することができる非晶質合金薄帯を提供する。【解決手段】片面または両面に耐熱樹脂層が形成された非晶質合金薄帯において、当該耐熱性樹脂が架橋性を有する熱可塑性樹脂を用いることにより、磁性金属薄体およびその積層体を製造するに際して、積層体の表面に膨れが生ずることなく、良好な磁性金属薄体およびその積層体を製造することができる。【特許請求の範囲】
【請求項１】
片面または両面に耐熱樹脂層が形成された非晶質合金薄帯において、該耐熱樹脂が架橋性を有する熱可塑性樹脂であることを特徴とする非晶質合金薄帯。
【請求項２】
請求項１記載の非晶質合金薄帯を積層させて製造される非晶質合金薄帯積層体。
【請求項３】
請求項２記載の非晶質合金薄帯積層体を含んで構成される磁気応用部品。
【発明の詳細な説明】
【０００１】
【産業上の利用分野】
本発明は、耐熱樹脂層が形成された非晶質合金薄帯に関する。
【０００２】
【従来の技術】
非晶質合金薄帯は、各種金属を原材料に溶融状態から急激に冷却することで製造される非結晶の固体であり、通常は厚さ約０．０１〜０．１ミリメートル程度の薄帯である。これら非晶質合金薄帯においては、原子は配列に規則性がないランダム構造であり、軟磁性材料として優れた特性を有している。特にＣｏ元素を含むＣｏ系非晶質合金薄帯は、高い透磁率を特徴とする材料であり、種々の磁気応用部品、例えばインダクタンス、各種コイル、各種トランス、ノイズフィルター、磁気センサー、磁気ヘッド、アンテナ、電波吸収体、モーター、各種コア、配線基板など、幅広い分野において用いられることが期待されている。
【０００３】
非晶質合金薄帯は、その優れた磁気特性を発現させるために、予め所定の焼鈍熱処理を施す方法が一般に用いられている。焼鈍熱処理の条件は発現させたい磁気特性や非晶質合金の種類によって異なるが、概ね不活性雰囲気下において温度３００〜５００℃程度、時間０．１〜１００時間程度の高温長時間で行われることが一般的である。ところが焼鈍熱処理によって優れた磁気特性を発現する反面、極めて脆弱な薄帯となり、物理的に取り扱いにくくなる問題を抱えている。
【０００４】
この問題に対処する方法として、ポリイミド樹脂などの焼鈍温度に耐える耐熱性高分子化合物を接着剤として用い、非晶質合金薄帯を積層接着する方法が開示されている（特開昭５８−１７５６５４）。この方法によれば、焼鈍と同時に耐熱性樹脂による接着積層ができるため、脆弱な薄帯を取り扱う問題を解決できる。
【０００５】
しかし、片面または両面に耐熱樹脂層が形成された非晶質合金薄帯を積層接着して積層体を製造するに際し、積層体の表面に膨れが生じる問題があり、この問題を解決することが望まれている。
【０００６】
【本発明が解決しようとする課題】
本発明の目的は、上記従来技術の問題点に鑑み、片面または両面に耐熱樹脂層が形成された非晶質合金薄帯を積層接着して積層体を製造するに際し、積層体の表面に膨れが生じない非晶質合金薄帯およびその製造方法を提供することにある。
【０００７】
【課題を解決するための手段】
本発明者らは、前記課題を解決するために鋭意検討を重ねた結果、片面または両面に形成されている耐熱樹脂として、架橋性を有する熱可塑性樹脂を用いることにより、積層体を製造するに際して積層体の表面に膨れが生じないことを見出し、本発明を完成した。
【０００８】
本発明は、片面または両面に耐熱樹脂層が形成された非晶質合金薄帯において、該耐熱樹脂が架橋性を有する熱可塑性樹脂であることを特徴とする非晶質合金薄帯を提供する。
【０００９】
本発明は、記載の非晶質合金薄帯を積層させて製造される非晶質合金薄帯積層体を提供する。
【００１０】
上記記載の非晶質合金薄帯積層体を含んで構成される磁気応用部品は、本発明の態様の１つである。
【００１１】
【発明の実施の形態】
本発明の非晶質合金薄帯は、片面または両面に耐熱樹脂層が形成された非晶質合金薄帯である。
【００１２】
本発明において用いる非晶質合金薄帯は、軟磁性材料が対象となる。例えば、Ｆｅ系やＣｏ系などの非晶質金属材料、Ｆｅ系やＣｏ系などのナノ結晶質金属材料などが挙げられる。具体的には例えば、Ｆｅ系非晶質金属材料としては、Ｆｅ−Ｓｉ−Ｂ系、Ｆｅ−Ｂ系、Ｆｅ−Ｐ−Ｃ系などのＦｅ−半金属系非晶質金属材料や、Ｆｅ−Ｚｒ系、Ｆｅ−Ｈｆ系、Ｆｅ−Ｔｉ系などのＦｅ−遷移金属系非晶質金属材料などを挙げることができ、またＣｏ系非晶質金属材料としては、Ｃｏ−Ｓｉ−Ｂ系、Ｃｏ−Ｂ系などの非晶質金属材料を挙げることができる。また、非晶質金属材料を熱処理によりナノサイズに結晶化させたナノ結晶質金属材料においては、Ｆｅ−Ｓｉ−Ｂ−Ｃｕ−Ｎｂ系、Ｆｅ−Ｂ−Ｃｕ−Ｎｂ系、Ｆｅ−Ｚｒ−Ｂ−（Ｃｕ）系、Ｆｅ−Ｚｒ−Ｎｂ−Ｂ−（Ｃｕ）系、Ｆｅ−Ｚｒ−Ｐ−（Ｃｕ）系、Ｆｅ−Ｚｒ−Ｎｂ−Ｐ−（Ｃｕ）系、Ｆｅ−Ｔａ−Ｃ系、Ｆｅ−Ａｌ−Ｓｉ−Ｎｂ−Ｂ系、Ｆｅ−Ａｌ−Ｓｉ−Ｎｉ−Ｎｂ−Ｂ系、Ｆｅ−Ａｌ−Ｎｂ−Ｂ系、Ｃｏ−Ｔａ−Ｃ系などを挙げることができる。これらはいずれも、特定の磁気特性を発現させるために、通常使用される前に所定の条件において焼鈍熱処理を施す。焼鈍熱処理の条件は用いる材料の種類や発現させたい磁気特性によって異なるが、非晶質金属材料では温度範囲が概ね３００〜５００℃、ナノ結晶質金属材料では温度範囲が概ね４００〜７００℃とするのが一般的である。
【００１３】
本発明において用いる非晶質合金薄帯の厚さは、特に限定されるものではないが、５〜５０ミクロンであることが好ましく、１０〜３０ミクロンであることがより好ましい。
【００１４】
本発明において用いる耐熱樹脂は、架橋性を有する熱可塑性樹脂である。架橋の機構としては、熱による架橋、光による架橋等を挙げることができ、本発明ではいずれの機構をも用いることができるが、熱による架橋機構を有する樹脂を好適に用いることができる。架橋の程度は、架橋機構の種類や用いる樹脂の主査骨格構造、架橋基の種類、架橋基の密度等によって異なり、本発明の効果が得られるようにこれらの因子を操作することで、適宜選択することが好ましい。本発明において用いる耐熱樹脂としては、具体的には、架橋性ポリイミド系樹脂、架橋性ポリエーテルイミド系樹脂、架橋性ポリアミドイミド系樹脂、架橋性ポリアミド系樹脂、架橋性ポリスルホン系樹脂、架橋性ポリエーテルケトン系樹脂を好適に用いることができる。より具体的には、化学式（１）〜（２）で表される繰り返し単位を主鎖骨格に有する樹脂を好適に用いることができる。
【００１５】
【化１】
2004091855.tif 000002
【００１６】
但し、化学式（２）においてＺは、直接結合、エーテル結合、イソプロピリデン結合、スルフィド結合、スルホン結合、並びにカルボニル結合から選ばれる結合基である。
【００１７】
本発明の非晶質合金薄帯を用いることにより、膨れがない良好な非晶質合金薄帯積層体を製造することができ、この非晶質合金薄帯積層体は、それを含んで構成される磁気応用部品として好適に用いることができる。より具体的には、例えばインダクタンス、各種コイル、各種トランス、ノイズフィルター、磁気センサー、磁気ヘッド、アンテナ、電波吸収体、モーター、各種コア、配線基板に好適に用いることができる。
【００１８】
【実施例】
以下、本発明を実施例により詳細に説明する。
【００１９】
【実施例】
米国ハネウェル社製の非晶質合金薄帯Ｍｅｔｇｌａｓ２７１４Ａ（元素比Ｃｏ：Ｆｅ：Ｎｉ：Ｓｉ：Ｂ＝６６：４：１：１５：１４）の片面に、化学式（３）で表される繰り返し単位を主鎖骨格に有するポリアミド酸が２０重量％溶解した溶液（溶媒：Ｎ，Ｎ―ジメチルアセトアミド）を薄く塗布し、窒素流通下、温度１３０℃、時間１分の条件で、予備乾燥を行い、複合薄帯を得た。この薄帯を内径２５ミリメートル、外径４０ミリメートルに打ち抜き、リング状の複合薄帯を得た。このリング状の複合薄帯を、窒素流通下、温度２５０℃、時間１５秒の条件で加熱してイミド化した。次いで温度３０℃、湿度６０％の条件で１週間放置した。このリング状の複合薄帯を５枚重ね合わせ、窒素流通下、圧力１０ＭＰａ、温度３００℃、時間３０分の条件で積層接着して積層体を得た。次いで窒素流通下、無加圧、温度４２０℃、時間６０分の条件で、積層体を焼鈍した。焼鈍後の積層体の表面には膨れがなく、良好な部品であった。
【００２０】
【化２】
2004091855.tif 000003
【００２１】
【比較例】
米国ハネウェル社製の非晶質合金薄帯Ｍｅｔｇｌａｓ２７１４Ａ（元素比Ｃｏ：Ｆｅ：Ｎｉ：Ｓｉ：Ｂ＝６６：４：１：１５：１４）の片面に、化学式（４）で表される繰り返し単位を主鎖骨格に有するポリアミド酸が２０重量％溶解した溶液（溶媒：Ｎ，Ｎ―ジメチルアセトアミド）を薄く塗布し、窒素流通下、温度１３０℃、時間１分の条件で、予備乾燥を行い、複合薄帯を得た。この薄帯を内径２５ミリメートル、外径４０ミリメートルに打ち抜き、リング状の複合薄帯を得た。このリング状の複合薄帯を、窒素流通下、温度２５０℃、時間１５秒の条件で加熱してイミド化した。次いで温度３０℃、湿度６０％の条件で１週間放置した。このリング状の複合薄帯を５枚重ね合わせ、窒素流通下、圧力１０ＭＰａ、温度３００℃、時間３０分の条件で積層接着して積層体を得た。次いで窒素流通下、無加圧、温度４２０℃、時間６０分の条件で、積層体を焼鈍した。焼鈍後の積層体の表面に膨れが見られた。
【００２２】
【化３】
2004091855.tif 000004
【００２３】
【発明の効果】
本発明の非晶質合金薄帯は、片面または両面に耐熱樹脂層が形成された非晶質合金薄帯であり、積層接着および焼鈍して積層体を製造するに際し、積層体の表面に膨れが生じず、良好な積層体を製造することができる非晶質合金薄帯である。